(57)【要約】      （修正有）【課題】打鍵耐久性に優れたキーパッド作製用シリコーンゴム組成物及び該組成物の硬化成型物からなるキーパッドの提供。【解決手段】（Ａ）下記平均組成式、Ｒ1aＳｉＯ(4-a)/2（１）で表され、一分子中に少なくとも２個のアルケニル基を有する重合度が１００以上のオルガノポリシロキサン：１００質量部、（Ｂ）ＢＥＴ法による比表面積が５０ｍ2／ｇ以上の補強性シリカ：１０〜１００質量部、（Ｃ）ビニル基含有オルガノシラザン及び／又はビニル基含有アルコキシシラン：０．１〜１０質量部、（Ｄ）塩酸：塩酸中の塩化水素の量として０〜０．２質量部、（Ｅ）直鎖状のフルオロオキシアルキレン基含有ポリマー：０．０１〜５質量部、（Ｆ）硬化剤：硬化有効量、を含有するキーパッド作製用シリコーンゴム組成物。【選択図】図１
2020037629.tif 000002
【特許請求の範囲】
【請求項１】
（Ａ）下記平均組成式（１）
Ｒ1aＳｉＯ(4-a)/2          （１）
（式中、Ｒ1は同一又は異なり、非置換又は置換の１価炭化水素基であり、ａは１．９５〜２．０４の正数である。）
で表され、一分子中に少なくとも２個のアルケニル基を有する重合度が１００以上のオルガノポリシロキサン：  １００質量部、
（Ｂ）ＢＥＴ法による比表面積が５０ｍ2／ｇ以上の補強性シリカ：  １０〜１００質量部、
（Ｃ）ビニル基含有オルガノシラザン及び／又はビニル基含有アルコキシシラン：  ０．１〜１０質量部、
（Ｄ）塩酸：  塩酸中の塩化水素の量として０〜０．２質量部、
（Ｅ）直鎖状のフルオロオキシアルキレン基含有ポリマー：  ０．０１〜５質量部、
（Ｆ）硬化剤：  硬化有効量
を含有することを特徴とするキーパッド作製用シリコーンゴム組成物。
【請求項２】
（Ａ）成分のオルガノポリシロキサンが、分子鎖両末端がトリメチルシロキシ基，ジメチルビニルシロキシ基，ジメチルヒドロキシシロキシ基，メチルジビニルシロキシ基，トリビニルシロキシ基で封鎖されたものである請求項１記載のキーパッド作製用シリコーンゴム組成物。
【請求項３】
（Ｂ）成分の補強性シリカが、未処理シリカである請求項１又は２記載のキーパッド作製用シリコーンゴム組成物。
【請求項４】
（Ｅ）成分の直鎖状のフルオロオキシアルキレン基含有ポリマーが、下記構造で表されるものである請求項１〜３のいずれか１項に記載のキーパッド作製用シリコーンゴム組成物。
ＣＦ3Ｏ（ＣＦ2Ｏ）m（ＣＦ2ＣＦ2Ｏ）nＣＦ3
（式中、ｍ、ｎは上記数平均分子量を満足する数であり、かつ、４０≦ｍ＋ｎ≦１８０、０．５≦ｎ／ｍ≦２である。）
Ｆ（ＣＦ2ＣＦ2ＣＦ2Ｏ）n’ＣＦ2ＣＦ3
（式中、ｎ’は上記数平均分子量を満足する数である。）
【請求項５】
（Ｆ）成分の硬化剤が、オルガノハイドロジェンポリシロキサンとヒドロシリル化触媒との組み合わせ、又は有機過酸化物である請求項１〜４のいずれか１項に記載のキーパッド作製用シリコーンゴム組成物。
【請求項６】
請求項１〜５のいずれか１項に記載のシリコーンゴム組成物の硬化成型物からなるキーパッド。
【発明の詳細な説明】
【技術分野】
【０００１】
本発明は、動的疲労耐久性及び金型離型性に優れ、キーパッド材料として好適なシリコーンゴム組成物及び該組成物を硬化成型してなるキーパッドに関する。
【背景技術】
【０００２】
シリコーンゴムは、優れた耐候性、電気特性、低圧縮永久歪性、耐熱性、耐寒性等の特性を有しているため、電気機器、自動車、建築、医療、食品を始めとして様々な分野で広く使用されている。例えば、リモートコントローラ、タイプライター、ワードプロセッサ、コンピュータ端末、楽器等のゴム接点として使用されるキーパッド、建築用ガスケット、オーディオ装置等の防振ゴム、コネクターシール、スパークプラグブーツ等の自動車部品、コンピュータに使用されるコンパクトディスク用パッキン、或いは、パンやケーキの型等の用途が挙げられる。現在シリコーンゴムの需要は益々高まっており、優れた特性を有するシリコーンゴムの開発が望まれている。
【０００３】
その中でキーパッド材料は、携帯電話、パソコンのキーボード等に広く用いられており、これらキーパッド材料に要求される特性としては、キーを打鍵した時の荷重変化が少ないことが要求される。通常、成型キーの打鍵を繰り返すと、打鍵回数が増えるにつれキーの荷重は低下する。このピーク荷重の低下が少ないものほどキー特性としては良好であり、このような荷重特性を示す材料がキーパッド材料として優れている。
【０００４】
このようなキーパッド材料としては、シリコーンゴム製のものが広く用いられている。特開２００１−１６４１１１号公報（特許文献１）等には、キーパッド用シリコーンゴム組成物が提案されている。
【０００５】
しかしながら、近年、成型されるキー形状の複雑化に伴い、キーにかかる歪自体もより大きなものとなってきており、更に近年使用される機器の小型化に伴い、材料により大きな歪がかかる形状のものが増えている。そのため、近年の厳しい要求に対し、動的疲労耐久性に関しては十分満足するものとなっていない。
【０００６】
特開２００９−２７５１５８号公報（特許文献２）には、一部が塩素置換されたアルキル基のリン酸エステルを使用することで、動的疲労耐久性（打鍵耐久性）に優れたキーパッド用として好適なシリコーンゴム組成物が提案されているが、打鍵耐久性が十分ではなく、製造装置が腐食してしまうため好ましくない。これを解決するために、特開２０１１−１０５７８２号公報（特許文献３）には、分子中にアルケニル基を有するオルガノジシラザンと脂肪酸エステル及び／又は脂肪族アルコールのエステルを使用することで、動的疲労耐久性に優れたキーパッド用として好適なシリコーンゴム組成物が提案されている。しかし、脂肪酸エステルや脂肪族アルコールのエステルは、融点を持つため、融点以下で混合すると、分散不良が起こり、成型品に脂肪酸エステルや脂肪族アルコールのエステルの塊が生じることがある。
【０００７】
また、特公平０３−０４７６６２号公報（特許文献４）には、オルガノポリシロキサンと補強性シリカと室温で液状又は融点１００℃以下のワックス状を示すフッ素含有単量体の低重合体からなるフッ素含有有機化合物を使用することで、動的疲労耐久性に優れたシリコーンゴム組成物が提案されているが、動的疲労耐久性が不十分であり、金型剥離性も満足できるものではなかった。
【先行技術文献】
【特許文献】
【０００８】
【特許文献１】特開２００１−１６４１１１号公報
【特許文献２】特開２００９−２７５１５８号公報
【特許文献３】特開２０１１−１０５７８２号公報
【特許文献４】特公平０３−０４７６６２号公報
【発明の概要】
【発明が解決しようとする課題】
【０００９】
本発明は、上記事情に鑑みてなされたものであり、動的疲労耐久性（打鍵耐久性）に優れたキーパッド作製用シリコーンゴム組成物及び該組成物の硬化成型物からなるシリコーンゴム製キーパッドを提供することを目的とする。
【課題を解決するための手段】
【００１０】
本発明者は、上記目的を達成するため鋭意検討を行った結果、重合度が１００以上のオルガノポリシロキサンと、補強性シリカと、ビニル基含有オルガノシラザン及び／又はビニル基含有アルコキシシランと、直鎖状のフルオロオキシアルキレン基含有ポリマーと、硬化剤とを含有するシリコーンゴム組成物を硬化させることにより、動的疲労耐久性と金型離型性に優れたキーパッドが得られることを知見し、本発明をなすに至ったものである。
【００１１】
即ち、本発明の上記の作用効果のメカニズムは定かではないが、シリコーンゴム組成物のベースコンパウンド調製時において、ビニル基含有オルガノシラザンやビニル基含有アルコキシシランにより、シリカ（補強性シリカ）、特に表面処理されていないシリカの表面処理を行いながら上記ベースコンパウンドを作製することにより、シリカがより均一に分散し、被処理表面上のビニル基がシリコーンゴム組成物の硬化時に架橋に取り込まれることとなり、更に、直鎖状のフルオロオキシアルキレン基含有ポリマーを所定量添加することにより、得られたシリコーンゴム硬化物の機械的特性を良好に維持しながら、動的疲労耐久性（打鍵耐久性）を向上させることができ、更に金型離型性に優れるものとなり得ると推察される。
【００１２】
従って、本発明は、下記のキーパッド作製用シリコーンゴム組成物及び該組成物の硬化成型物からなるキーパッドを提供する。
〔１〕
（Ａ）下記平均組成式（１）
Ｒ1aＳｉＯ(4-a)/2          （１）
（式中、Ｒ1は同一又は異なり、非置換又は置換の１価炭化水素基であり、ａは１．９５〜２．０４の正数である。）
で表され、一分子中に少なくとも２個のアルケニル基を有する重合度が１００以上のオルガノポリシロキサン：  １００質量部、
（Ｂ）ＢＥＴ法による比表面積が５０ｍ2／ｇ以上の補強性シリカ：  １０〜１００質量部、
（Ｃ）ビニル基含有オルガノシラザン及び／又はビニル基含有アルコキシシラン：  ０．１〜１０質量部、
（Ｄ）塩酸：  塩酸中の塩化水素の量として０〜０．２質量部、
（Ｅ）直鎖状のフルオロオキシアルキレン基含有ポリマー：  ０．０１〜５質量部、
（Ｆ）硬化剤：  硬化有効量
を含有することを特徴とするキーパッド作製用シリコーンゴム組成物。
〔２〕
（Ａ）成分のオルガノポリシロキサンが、分子鎖両末端がトリメチルシロキシ基，ジメチルビニルシロキシ基，ジメチルヒドロキシシロキシ基，メチルジビニルシロキシ基，トリビニルシロキシ基で封鎖されたものである〔１〕記載のキーパッド作製用シリコーンゴム組成物。
〔３〕
（Ｂ）成分の補強性シリカが、未処理シリカである〔１〕又は〔２〕記載のキーパッド作製用シリコーンゴム組成物。
〔４〕
（Ｅ）成分の直鎖状のフルオロオキシアルキレン基含有ポリマーが、下記構造で表されるものである〔１〕〜〔３〕のいずれかに記載のキーパッド作製用シリコーンゴム組成物。
ＣＦ3Ｏ（ＣＦ2Ｏ）m（ＣＦ2ＣＦ2Ｏ）nＣＦ3
（式中、ｍ、ｎは上記数平均分子量を満足する数であり、かつ、４０≦ｍ＋ｎ≦１８０、０．５≦ｎ／ｍ≦２である。）
Ｆ（ＣＦ2ＣＦ2ＣＦ2Ｏ）n’ＣＦ2ＣＦ3
（式中、ｎ’は上記数平均分子量を満足する数である。）
〔５〕
（Ｆ）成分の硬化剤が、オルガノハイドロジェンポリシロキサンとヒドロシリル化触媒との組み合わせ、又は有機過酸化物である〔１〕〜〔４〕のいずれかに記載のキーパッド作製用シリコーンゴム組成物。
〔６〕
〔１〕〜〔５〕のいずれかに記載のシリコーンゴム組成物の硬化成型物からなるキーパッド。
【発明の効果】
【００１３】
本発明によれば、打鍵耐久性試験において良好な結果を示すキーパッド用として好適なシリコーンゴム組成物、及び該組成物を硬化成型してなるシリコーンゴム製のキーパッドを得ることができる。
【図面の簡単な説明】
【００１４】
【図１】実施例、比較例において金型剥離性試験に用いた金型の概略断面図である。
【図２】本発明に係るキーパッドの側面図である。
【図３】本発明に係るキーパッドのクリックパターンである。
【発明を実施するための形態】
【００１５】
以下、本発明につき更に詳しく説明する。
［（Ａ）オルガノポリシロキサン］
（Ａ）成分のオルガノポリシロキサンは、本組成物の主剤（ベースポリマー）であり、下記平均組成式（１）で表される、一分子中に少なくとも２個のケイ素原子が結合したアルケニル基を含有するものである。
Ｒ1aＳｉＯ(4-a)/2          （１）
（式中、Ｒ1は同一又は異なり、非置換又は置換の１価炭化水素基であり、ａは１．９５〜２．０４の正数である。）
【００１６】
上記平均組成式（１）中、Ｒ1は、通常、炭素数１〜２０、好ましくは１〜１２、より好ましくは１〜８の１価炭化水素基である。Ｒ1で表される１価炭化水素基としては、例えば、メチル基，エチル基，プロピル基，ブチル基等のアルキル基、シクロヘキシル基等のシクロアルキル基、ビニル基，アリル基，ブテニル基，ヘキセニル基等のアルケニル基、フェニル基，トリル基等のアリール基、β−フェニルプロピル基等のアラルキル基、又はこれらの基の炭素原子に結合した水素原子の一部若しくは全部がハロゲン原子，シアノ基等で置換されたクロロメチル基，トリフルオロプロピル基，シアノエチル基等が挙げられる。これらの中では、メチル基，ビニル基，フェニル基及びトリフルオロプロピル基が好ましく、より好ましくは、メチル基及びビニル基である。これらの中でも特に、分子中のＲ1で表される１価炭化水素基のうち、５０モル％以上がメチル基であることが好ましく、より好ましくは８０モル％以上がメチル基であり、更に好ましくはアルケニル基以外の全てのＲ1がメチル基である。
【００１７】
上記平均組成式（１）中、ａは１．９５〜２．０４の正数であり、好ましくは１．９８〜２．０２の正数である。このａ値が１．９５〜２．０４の範囲でないと、得られるシリコーンゴム硬化物が十分なゴム弾性を示さないことがある。
【００１８】
また、（Ａ）成分のオルガノポリシロキサンは、一分子中に少なくとも２個のアルケニル基を有することが必要であり、上記式（１）中、Ｒ1の０．００１〜１０モル％、特に０．０１〜５モル％がアルケニル基であることが好ましい。該アルケニル基としては、好ましくはビニル基及びアリル基であり、特に好ましくはビニル基である。
【００１９】
（Ａ）成分のオルガノポリシロキサンの重合度は、１００以上（通常、１００〜１００，０００）、特に１，０００〜１００，０００の範囲であることが好ましく、３，０００〜５０，０００の範囲であることがより好ましく、４，０００〜２０，０００の範囲であることが最も好ましい。なお、この重合度は、ＧＰＣ（ゲルパーミエーションクロマトグラフィ）分析におけるポリスチレン換算の重量平均重合度として求められる。
【００２０】
なお、本発明中で言及する重量平均重合度とは、下記条件で測定したゲルパーミエーションクロマトグラフィ（ＧＰＣ）によるポリスチレンを標準物質とした重量平均重合度を指すこととする。
［測定条件］
・展開溶媒：トルエン
・流量：１ｍＬ／ｍｉｎ
・検出器：示差屈折率検出器（ＲＩ）
・カラム：ＫＦ−８０５Ｌ×２本（Ｓｈｏｄｅｘ社製）
・カラム温度：２５℃
・試料注入量：３０μＬ（濃度０．２質量％のトルエン溶液）
【００２１】
（Ａ）成分のオルガノポリシロキサンとしては、この条件を満たしていれば特に限定されないが、通常は、主鎖がジオルガノシロキサン単位（Ｒ12ＳｉＯ2/2、Ｒ1は上記と同じ、以下同様）の繰り返しからなり、分子鎖両末端がトリオルガノシロキシ基（Ｒ13ＳｉＯ1/2）で封鎖された、直鎖状のジオルガノポリシロキサンであることが好ましく、分子鎖両末端が、トリメチルシロキシ基，ジメチルビニルシロキシ基，ジメチルヒドロキシシロキシ基，メチルジビニルシロキシ基，トリビニルシロキシ基等で封鎖されたものが好ましく、特に、少なくとも１つのビニル基を有しているシロキシ基で、好ましくは分子鎖両末端が封鎖されたものが好適である。
これらのオルガノポリシロキサンは、１種単独で用いても、重合度や分子構造の異なる２種以上を組み合わせて用いてもよい。
【００２２】
［（Ｂ）補強性シリカ］
（Ｂ）成分の補強性シリカは、得られるシリコーンゴム組成物に対して優れた機械的特性を付与する成分として作用する。該補強性シリカは、沈降シリカ（湿式シリカ）でも、ヒュームドシリカ（乾式シリカ）でもよく、表面に多数のシラノール基（ＳｉＯＨ）が存在しているものである。
本発明において（Ｂ）成分の補強性シリカのＢＥＴ法による比表面積は、５０ｍ2／ｇ以上であることが必要であり、好ましくは１００〜４００ｍ2／ｇである。この比表面積が５０ｍ2／ｇ未満であると、（Ｂ）成分による補強効果が不十分となる。
【００２３】
（Ｂ）成分の補強性シリカは、未処理の状態で使用しても、必要に応じて、オルガノポリシロキサン，オルガノポリシラザン，クロロシラン，アルコキシシラン等の有機ケイ素化合物で表面処理されたものを用いてもよいが、未処理のシリカを用いる方が、後述する（Ｃ）成分、又は（Ｃ）成分及び（Ｄ）成分との併用によって、該補強性シリカの分散性が良好になり、本発明の組成物の硬化成型物からなるキーパッドの打鍵耐久性能がより向上するため好ましい。
これらの補強性シリカは、１種単独で用いても、２種以上を組み合わせて用いてもよい。
【００２４】
（Ｂ）成分の補強性シリカの配合量は、（Ａ）成分のオルガノポリシロキサン１００質量部に対して１０〜１００質量部であり、好ましくは１０〜８０質量部であり、より好ましくは２０〜７０質量部である。この配合量が上記範囲を逸脱すると、得られるシリコーンゴム組成物の加工性が低下するだけでなく、該シリコーンゴム組成物を硬化して得られるシリコーンゴム硬化物の引張り強度や引き裂き強度等の機械的特性が不十分なものとなる。
【００２５】
［（Ｃ）ビニル基含有オルガノシラザン及び／又はビニル基含有アルコキシシラン］
（Ｃ）成分のビニル基含有オルガノシラザン及び／又はビニル基含有アルコキシシランは、本発明のシリコーンゴム組成物において、補強性シリカの分散性向上剤（表面処理剤）として作用すると共に、硬化時にベースポリマーであるオルガノポリシロキサン中のアルケニル基と共にビニル基含有オルガノシラザン及び／又はビニル基含有アルコキシシラン中のビニル基が架橋することにより、オルガノポリシロキサンとシリカとの架橋点として作用する。
【００２６】
該ビニル基含有オルガノシラザンとしては、特に制限されないが、１−ビニルペンタメチルジシラザン、１，３−ジビニル−１，１，３，３−テトラメチルジシラザン、１，３−ジメチル−１，１，３，３−テトラビニルジシラザン、１，３−ジビニル−１，１，３，３−テトラビニルジシラザン等が例示されるが、１，３−ジビニル−１，１，３，３−テトラメチルジシラザンが好適である。
該ビニル基含有アルコキシシランとしては、特に制限されないが、ビニルトリエトキシシラン、ビニルトリメトキシシラン、ジビニルジメトキシシラン、ビニルトリス（メトキシエトキシ）シラン等が好適である。
【００２７】
（Ｃ）成分のビニル基含有オルガノシラザン及び／又はビニル基含有アルコキシシランの添加量は、（Ａ）成分のオルガノポリシロキサン１００質量部に対して０．１〜１０質量部であり、好ましくは０．１〜７質量部であり、より好ましくは０．１〜５質量部である。（Ｃ）成分の添加量が０．１質量部より少ないと、得られるシリコーンゴム硬化物の動的疲労耐久性の向上効果が得られず、多すぎる場合には、得られるシリコーンゴム硬化物の硬度が高くなりすぎ、また経済的にも好ましくない。
【００２８】
［（Ｄ）塩酸］
（Ｄ）成分の塩酸は、任意成分であり、本発明のシリコーンゴム組成物において、シリカの分散性向上剤として作用するものである。（Ｄ）成分で用いる塩酸の濃度としては、好ましくは０．０５〜５Ｎであり、より好ましくは０．０５〜２Ｎである。この塩酸の濃度が０．０５Ｎより薄いと、塩酸の添加量が増えてしまい好ましくなく、逆に、塩酸の濃度が５Ｎより濃くなると、取扱いが危険であり、また、各成分の配合時に使用する装置が腐食するおそれがあり好ましくない。
【００２９】
（Ｄ）成分の添加量は、（Ａ）成分のオルガノポリシロキサン１００質量部に対して、塩酸中の塩化水素の量として０〜０．２質量部であり、配合する場合は、好ましくは０．０００１〜０．１質量部であり、より好ましくは０．０００１〜０．０５質量部である。この塩酸の添加量が少なすぎる場合には、動的疲労耐久性の向上効果が得られない場合がある。また、塩酸の添加量を多くしても、過剰の水を除去する必要が生じる。
【００３０】
［（Ｅ）直鎖状のフルオロオキシアルキレン基含有ポリマー］
（Ｅ）成分は、直鎖状のフルオロオキシアルキレン基含有ポリマーであり、本発明のシリコーンゴム組成物において、得られるシリコーンゴム硬化物の動的疲労耐久性向上剤及び金型剥離性向上剤として作用する。
【００３１】
（Ｅ）成分の直鎖状のフルオロオキシアルキレン基含有ポリマーは、市販品を使用することができ、例えば、ＦＯＭＢＬＩＮ、ＤＥＭＮＵＭという商標名で販売されている。このようなポリマーとしては、例えば、下記構造のものが挙げられる。
【００３２】
ＦＯＭＢＬＩＮ（Ｓｏｌｖａｙ  Ｓｏｌｅｘｉｓ社製、ＦＯＭＢＬＩＮ  Ｍ０７（数平均分子量５，４００、ＦＯＭＢＬＩＮ  Ｍ１５（数平均分子量９，７００）、ＦＯＭＢＬＩＮ  Ｚ０３（数平均分子量４，０００））
ＣＦ3Ｏ（ＣＦ2Ｏ）m（ＣＦ2ＣＦ2Ｏ）nＣＦ3
（式中、ｍ、ｎは上記数平均分子量を満足する数であり、かつ、４０≦ｍ＋ｎ≦１８０、０．５≦ｎ／ｍ≦２である。）
【００３３】
ＤＥＭＮＵＭ（ダイキン工業（株）製、Ｓ−２０（数平均分子量２，７００）、Ｓ−２００（数平均分子量８，４００））
Ｆ（ＣＦ2ＣＦ2ＣＦ2Ｏ）n’ＣＦ2ＣＦ3
（式中、ｎ’は上記数平均分子量を満足する数である。）
【００３４】
（Ｅ）成分の配合量は、（Ａ）成分のオルガノポリシロキサン１００質量部に対して０．０１〜５質量部であり、好ましくは０．０５〜３質量部である。（Ｅ）成分の配合量が少なすぎる場合には、シリコーンゴム硬化物の金型剥離性が向上せず、多すぎる場合には、シリコーンゴムコンパウンドの可塑度の低下、ロール加工性の悪化等が起こり、経済的にも好ましくない。
【００３５】
［（Ｆ）硬化剤］
（Ｆ）硬化剤としては、本発明のシリコーンゴム組成物を硬化させ得るものであれば特に制限はなく、例えば、下記の（Ｆ−１）付加反応硬化剤、及び／又は（Ｆ−２）有機過酸化物硬化剤が挙げられる。即ち、これらの硬化剤は、本発明のシリコーンゴム組成物において、（Ａ）成分のオルガノポリシロキサンと反応して架橋構造を形成し、シリコーンゴム硬化物を与えるものである。
【００３６】
（Ｆ−１）付加反応硬化剤
（Ｆ−１）付加反応硬化剤としては、オルガノハイドロジェンポリシロキサンとヒドロシリル化触媒とを組み合わせて用いることができる。
【００３７】
オルガノハイドロジェンポリシロキサンとしては、一分子中に２個以上、好ましくは３個以上、より好ましくは３〜２００個、更に好ましくは４〜１００個程度のＳｉＨ基を含有すれば、直鎖状、環状、分枝状のいずれであってもよく、付加反応硬化型シリコーンゴム組成物の架橋剤として公知のオルガノハイドロジェンポリシロキサンを用いることができ、例えば、下記平均組成式（２）で表されるオルガノハイドロジェンポリシロキサンを用いることができる。
【００３８】
Ｒ2pＨqＳｉＯ(4-p-q)/2          （２）
上記平均組成式（２）中、Ｒ2は非置換又は置換の１価炭化水素基を示し、同一であっても異なっていてもよく、特に、脂肪族不飽和結合を除いたものが好ましい。Ｒ2は、通常、炭素数１〜１２、特に炭素数１〜８のものが好ましく、具体的には、メチル基，エチル基，プロピル基等のアルキル基、シクロヘキシル基等のシクロアルキル基、フェニル基，トリル基等のアリール基、ベンジル基，２−フェニルエチル基，２−フェニルプロピル基等のアラルキル基、及びこれらの基の水素原子の一部又は全部をハロゲン原子等で置換した基、例えば、３，３，３−トリフルオロプロピル基等が挙げられる。
なお、上記平均組成式（２）中、ｐ，ｑは０≦ｐ＜３、好ましくは１≦ｐ≦２．２、０＜ｑ≦３、好ましくは０．００２≦ｑ≦１、０＜ｐ＋ｑ≦３、好ましくは１．００２≦ｐ＋ｑ≦３を満たす正数である。
【００３９】
オルガノハイドロジェンポリシロキサンは、ＳｉＨ基を一分子中に２個以上、好ましくは３個以上有するが、これは分子鎖末端にあっても、分子鎖の途中にあっても、その両方にあってもよい。
【００４０】
また、このオルガノハイドロジェンポリシロキサンとしては、２５℃における粘度が０．５〜１０，０００ｍＰａ・ｓ、特に１〜３００ｍＰａ・ｓであることが好ましい。なお、本発明において、粘度は回転粘度計により測定した値である（以下、同様）。
【００４１】
このようなオルガノハイドロジェンポリシロキサンとして、具体的には、例えば、１，１，３，３−テトラメチルジシロキサン、１，３，５，７−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端トリメチルシロキシ基封鎖メチルハイドロジェンシロキサン・メチルフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、両末端ジメチルハイドロジェンシロキシ基封鎖メチルハイドロジェンシロキサン・ジメチルシロキサン・メチルフェニルシロキサン共重合体、（ＣＨ3）2ＨＳｉＯ1/2単位と（ＣＨ3）3ＳｉＯ1/2単位とＳｉＯ4/2単位とからなる共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）3ＳｉＯ1/2単位とからなる共重合体などや、上記例示化合物において、メチル基の一部又は全部を他のアルキル基や、フェニル基等に置換したものなどが挙げられる。このようなオルガノハイドロジェンポリシロキサンとしては、具体的に下記構造式の化合物を例示することができる。
【００４２】
【化１】
2020037629.tif 000003
（式中、ｋは２〜１０の整数、ｓ及びｔは０〜１０の整数である。）
【００４３】
上記オルガノハイドロジェンポリシロキサンの配合量は、（Ａ）成分のオルガノポリシロキサン１００質量部に対し０．１〜４０質量部が好ましく、より好ましくは０．３〜２０質量部である。
【００４４】
また、上記オルガノハイドロジェンポリシロキサンは、（Ａ）成分中のケイ素原子に結合したアルケニル基と（Ｃ）成分中のビニル基の合計のモル比に対するオルガノハイドロジェンポリシロキサン中のケイ素原子に結合した水素原子（即ち、ＳｉＨ基）のモル比が好ましくは０．５〜１０モル／モル、より好ましくは０．７〜５モル／モルとなるような量で配合することが望ましい。０．５モル／モル未満であると架橋が十分でなく、十分な機械的強度が得られない場合があり、また１０モル／モルを超えると硬化後の物理特性が低下し、特に耐熱性と圧縮永久歪性が悪くなる場合がある。
【００４５】
ヒドロシリル化触媒は、（Ａ）成分のアルケニル基及び（Ｃ）成分のビニル基とオルガノハイドロジェンポリシロキサンのケイ素原子結合水素原子（ＳｉＨ基）とを付加反応させる触媒である。
ヒドロシリル化触媒としては、白金族金属系触媒が挙げられ、白金族の金属単体とその化合物があり、これには従来、付加反応硬化型シリコーンゴム組成物の触媒として公知のものが使用できる。例えば、シリカ、アルミナ又はシリカゲルのような担体に吸着させた微粒子状白金金属、塩化第二白金、塩化白金酸、塩化白金酸６水塩のアルコール溶液、パラジウム触媒、ロジウム触媒等が挙げられるが、白金又は白金化合物が好ましい。
【００４６】
ヒドロシリル化触媒の添加量は、付加反応を促進できればよく、通常、白金系金属量に換算して、（Ａ）成分のオルガノポリシロキサンに対して１質量ｐｐｍ〜１質量％の範囲で使用されるが、１０〜５００質量ｐｐｍの範囲が好ましい。この添加量が１質量ｐｐｍ未満であると、付加反応が十分促進されず、硬化が不十分である場合がある、一方、上記の添加量が１質量％を超えると、これより多く加えても反応性に対する影響が少なくなり、不経済となる場合がある。
【００４７】
（Ｆ−２）有機過酸化物硬化剤
（Ｆ−２）有機過酸化物硬化剤としては、例えば、ベンゾイルパーオキサイド、２，４−ジクロロベンゾイルパーオキサイド、ｐ−メチルベンゾイルパーオキサイド、ｏ−メチルベンゾイルパーオキサイド、２，４−ジクミルパーオキサイド、２，５−ジメチル−２，５−ビス（ｔ−ブチルパーオキシ）ヘキサン、ジ−ｔ−ブチルパーオキサイド、ｔ−ブチルパーベンゾエート、１，６−ヘキサンジオール−ビス−ｔ−ブチルパーオキシカーボネート等が挙げられる。
【００４８】
有機過酸化物の添加量は、（Ａ）成分のオルガノポリシロキサン１００質量部に対して０．１〜１０質量部、特に０．２〜５質量部が好ましい。この配合量が少なすぎると、シリコーンゴム組成物の硬化が不十分となる場合があり、逆に、上記配合量が多すぎると、有機過酸化物の分解残渣によりシリコーンゴム硬化物が黄変する場合がある。
【００４９】
なお、（Ａ）成分に、（Ｆ−１）成分と（Ｆ−２）成分とを、それぞれ上記配合量の範囲内で組み合わせて配合した、付加反応硬化と有機過酸化物硬化とを併用した共加硫型のシリコーンゴム組成物とすることもできる。
【００５０】
［その他の任意成分］
本発明のシリコーンゴム組成物には、上述した成分に加え、必要に応じて、石英粉末、結晶性シリカ、珪藻土、炭酸カルシウム等の非補強性シリカ、アセチレンブラック、ファーネスブラック、チャンネルブラック等のカーボンブラック、着色剤、ベンガラ、酸化セリウム等の耐熱性向上剤、白金、酸化チタン、トリアゾール化合物等の難燃性向上剤、受酸剤、アルミナ、窒化ホウ素等の熱伝導率向上剤、離型剤、両末端にシラノール基を有するジメチルポリシロキサン、ヘキサメチルジシラザン、水等の分散剤等を添加してもよい。
【００５１】
本発明のシリコーンゴム組成物は、上記の各成分を、二本ロールミル、バンバリーミキサー、ダウミキサー（ニーダー）等の混合装置を用いて均一に混合することにより得ることができるが、（Ａ），（Ｂ），（Ｃ），（Ｄ）及び（Ｅ）成分を混合してベースコンパウンドを調製した後、（Ｆ）成分を配合する、又は（Ａ），（Ｂ），（Ｃ）及び（Ｄ）成分を混合してベースコンパウンドを調製した後、（Ｅ），（Ｆ）成分を配合することが望ましい。
なお、ベースコンパウンドは、２０〜２５０℃、特に５０〜２００℃にて、０．１〜１０時間、特に０．１〜５時間加熱処理して調製することが好ましい。
【００５２】
本発明のシリコーンゴム組成物は、キーパッド用として用いられる。かかるキーパッドを形成するために、上記シリコーンゴム組成物は、加熱硬化と同時に成形することにより、ゴム状の弾性体（シリコーンゴム硬化物）からなる成型物を得ることができる。
【００５３】
上記シリコーンゴム組成物を硬化させる方法については、特に制限はないが、上述した硬化剤の分解及びシリコーンゴム組成物の加硫に十分な熱をかける方法であればよい。硬化の温度条件については硬化方法にもよるが、通常８０〜４００℃、特に１００〜２００℃で３秒〜１６０分間、特に３秒〜２０分間である。また、その成形方法については、特に制限はなく、例えば、押し出し成形による連続加硫、プレス成形（加圧成形）、インジェクション成形等の成形方法を採用することができる。更に、必要に応じて、１５０〜２５０℃で１〜１０時間程度で二次加硫してもよい。
【実施例】
【００５４】
以下、実施例と比較例を示し、本発明を具体的に説明するが、本発明は以下の実施例に制限されるものではない。なお、下記の例において、粘度は回転粘度計により測定した２５℃における値を示す。
物性特性測定法、金型剥離性試験方法、動的疲労耐久性試験方法について下記に示す。
【００５５】
物性特性測定法
シリコーンゴム組成物を１６５℃、７０ｋｇｆ／ｃｍ2、１０分間の条件でプレスキュアーを行い、次いで２００℃で４時間ポストキュアーを行って硬化させ、ＪＩＳ  Ｋ６２４９：２００３に準じて、硬さ（デュロメータＡ）及び引張り強さを測定した。
【００５６】
金型剥離性試験方法
シリコーンゴム組成物を、図１に示すように、下端面に円錐台形状凸部１ａを有する上部ダイ１と、上端面に上記凸部１ａが挿入され、シリコーンゴム組成物が充填される凹部２ａを有する下部ダイ２とを備えた金型に充填し、１６５℃、７０ｋｇｆ／ｃｍ2、１０分間の条件下で加圧成型し、脱型時の応力（離型性）を測定することにより評価した。数値が小さいほど離型性が良好であることを示す。
【００５７】
動的疲労耐久性試験方法
動的疲労耐久性は、以下の方法により測定した。
［打鍵試験方法］
シリコーンゴム組成物を、金型を用いて１６５℃、７０ｋｇｆ／ｃｍ2、１０分間の条件でプレス成型し、２００℃で４時間ポストキュアーを行って図２に示される形状の成型キーを調製し、この成型キーを固定し、上方より１，２００ｇの荷重をかけ、毎秒３回の速度で打鍵した。
〔成型キーの荷重測定方法〕
荷重測定器（アイコーエンジニアリング（株）製ＭＯＤＥＬ−１３０５−ＤＳ）を用いてキーの荷重を測定した。キーを押し、変位をかけると、通常、図３で示すクリックパターンが得られる。クリックパターンのＦ１を、ピーク荷重として測定した。
〔成型キーの打鍵疲労耐久性の評価方法〕
上記打鍵試験方法によって、２０万回打鍵前後のピーク荷重変化を、下記式で求めた。
ピーク荷重変化（％）
＝［打鍵試験前Ｆ１値−打鍵試験後Ｆ１値］／打鍵試験前Ｆ１値×１００
【００５８】
［実施例１］
主鎖を構成するジオルガノシロキサン単位としてジメチルシロキサン単位９９．８５０モル％とメチルビニルシロキサン単位０．１２５モル％、分子鎖末端基としてジメチルビニルシロキシ基０．０２５モル％を含有する平均重合度が約６，０００である直鎖状オルガノポリシロキサン（生ゴム）６０質量部、主鎖を構成するジオルガノシロキサン単位としてジメチルシロキサン単位９９．４７５モル％とメチルビニルシロキサン単位０．５０モル％、分子鎖末端基としてジメチルビニルシロキシ基０．０２５モル％を含有する平均重合度が約６，０００である直鎖状オルガノポリシロキサン（生ゴム）４０質量部、ＢＥＴ比表面積３００ｍ2／ｇのヒュームドシリカ（商品名「アエロジル３００」日本アエロジル（株）製）３２質量部、分散剤として両末端シラノール基を有し、平均重合度１５、２５℃における粘度が３０ｍＰａ・ｓであるジメチルポリシロキサン６質量部、１，３−ジビニル−１，１，３，３−テトラメチルジシラザン３質量部、直鎖状のフルオロオキシアルキレン基含有ポリマー（商品名「ＦＯＭＢＬＩＮ  Ｍ０７」Ｓｏｌｖａｙ  Ｓｏｌｅｘｉｓ社製、数平均分子量：５，４００）０．１４質量部をニーダーにて混練りし、１７０℃にて２時間加熱処理してコンパウンド１を調製した。
上記「コンパウンド１」１００質量部に対し、架橋剤として２，５−ジメチル−２，５−ビス（ｔ−ブチルパーオキシ）ヘキサン０．４質量部を添加し、均一に混合してシリコーンゴム組成物１を得た。
該組成物を用いて上述した方法により物性特性測定、金型剥離性試験、動的疲労耐久性試験を行った。これらの測定結果を表１に示す。
【００５９】
［実施例２］
直鎖状のフルオロオキシアルキレン基含有ポリマー（商品名「ＦＯＭＢＬＩＮ  Ｍ０７」）の配合量を０．１４質量部ではなく、０．５質量部に変更した以外は、実施例１と同様の方法によりコンパウンド２を調製し、シリコーンゴム組成物２を得、上述した方法により物性特性測定、金型剥離性試験、動的疲労耐久性試験を行った。これらの測定結果を表１に示す。
【００６０】
［実施例３］
直鎖状のフルオロオキシアルキレン基含有ポリマーを「ＦＯＭＢＬＩＮ  Ｍ０７」ではなく、「ＦＯＭＢＬＩＮ  Ｍ１５」（Ｓｏｌｖａｙ  Ｓｏｌｅｘｉｓ社製、数平均分子量：９，７００）０．５質量部に変更した以外は、実施例１と同様の方法によりコンパウンド３を調製し、シリコーンゴム組成物３を得、上述した方法により物性特性測定、金型剥離性試験、動的疲労耐久性試験を行った。これらの測定結果を表１に示す。
【００６１】
［実施例４］
主鎖を構成するジオルガノシロキサン単位としてジメチルシロキサン単位９９．８５０モル％とメチルビニルシロキサン単位０．１２５モル％、分子鎖末端基としてジメチルビニルシロキシ基０．０２５モル％を含有する平均重合度が約６，０００である直鎖状オルガノポリシロキサン（生ゴム）６０質量部、主鎖を構成するジオルガノシロキサン単位としてジメチルシロキサン単位９９．４７５モル％とメチルビニルシロキサン単位０．５０モル％、分子鎖末端基としてジメチルビニルシロキシ基０．０２５モル％を含有する平均重合度が約６，０００である直鎖状オルガノポリシロキサン（生ゴム）４０質量部、ＢＥＴ比表面積３００ｍ2／ｇのヒュームドシリカ（商品名「アエロジル３００」日本アエロジル（株）製）３２質量部、分散剤として両末端シラノール基を有し、平均重合度１５、２５℃における粘度が３０ｍＰａ・ｓであるジメチルポリシロキサン６質量部、１，３−ジビニル−１，１，３，３−テトラメチルジシラザン３質量部をニーダーにて混練りし、１７０℃にて２時間加熱処理してコンパウンド４を調製した。
上記「コンパウンド４」１００質量部に対し、直鎖状のフルオロオキシアルキレン基含有ポリマー（商品名「ＦＯＭＢＬＩＮ  Ｍ０７」Ｓｏｌｖａｙ  Ｓｏｌｅｘｉｓ社製、数平均分子量：５，４００）０．１質量部、架橋剤として２，５−ジメチル−２，５−ビス（ｔ−ブチルパーオキシ）ヘキサン０．４質量部を添加し、均一に混合してシリコーンゴム組成物４を得た。
該組成物を用いて上述した方法により物性特性測定、金型剥離性試験、動的疲労耐久性試験を行った。これらの測定結果を表１に示す。
【００６２】
［実施例５］
直鎖状のフルオロオキシアルキレン基含有ポリマーを「ＦＯＭＢＬＩＮ  Ｍ０７」ではなく、「ＦＯＭＢＬＩＮ  Ｚ０３」（Ｓｏｌｖａｙ  Ｓｏｌｅｘｉｓ社製、数平均分子量：４，０００）０．１４質量部に変更した以外は、実施例１と同様の方法によりコンパウンド５を調製し、シリコーンゴム組成物５を得、上述した方法により物性特性測定、金型剥離性試験、動的疲労耐久性試験を行った。これらの測定結果を表１に示す。
【００６３】
［実施例６］
主鎖を構成するジオルガノシロキサン単位としてジメチルシロキサン単位９９．８５０モル％とメチルビニルシロキサン単位０．１２５モル％、分子鎖末端基としてジメチルビニルシロキシ基０．０２５モル％を含有する平均重合度が約６，０００である直鎖状オルガノポリシロキサン（生ゴム）６０質量部、主鎖を構成するジオルガノシロキサン単位としてジメチルシロキサン単位９９．４７５モル％とメチルビニルシロキサン単位０．５０モル％、分子鎖末端基としてジメチルビニルシロキシ基０．０２５モル％を含有する平均重合度が約６，０００である直鎖状オルガノポリシロキサン（生ゴム）４０質量部、ＢＥＴ比表面積３００ｍ2／ｇのヒュームドシリカ（商品名「アエロジル３００」日本アエロジル（株）製）３２質量部、分散剤として両末端シラノール基を有し、平均重合度１５、２５℃における粘度が３０ｍＰａ・ｓであるジメチルポリシロキサン６質量部、ビニルトリメトキシシラン１質量部、１Ｎ塩酸０．１質量部をニーダーにて混練りし、１７０℃にて２時間加熱処理してコンパウンド６を調製した。
上記「コンパウンド６」１００質量部に対し、直鎖状のフルオロオキシアルキレン基含有ポリマー（商品名「ＦＯＭＢＬＩＮ  Ｍ０７」Ｓｏｌｖａｙ  Ｓｏｌｅｘｉｓ社製、数平均分子量：５，４００）０．１質量部、架橋剤として２，５−ジメチル−２，５−ビス（ｔ−ブチルパーオキシ）ヘキサン０．４質量部を添加し、均一に混合してシリコーンゴム組成物６を得た。
該組成物を用いて上述した方法により物性特性測定、金型剥離性試験、動的疲労耐久性試験を行った。これらの測定結果を表１に示す。
【００６４】
［実施例７］
分散剤として両末端シラノール基を有し、平均重合度１５、２５℃における粘度が３０ｍＰａ・ｓであるジメチルポリシロキサン６質量部ではなく、ヘキサメチルジシラザン４質量部と水１質量部に変更した以外は、実施例１と同様の方法によりコンパウンド７を調製し、シリコーンゴム組成物７を得、上述した方法により物性特性測定、金型剥離性試験、動的疲労耐久性試験を行った。これらの測定結果を表１に示す。
【００６５】
［比較例１］
１，３−ジビニル−１，１，３，３−テトラメチルジシラザンを添加しない以外は、実施例１と同様の方法によりコンパウンド８を調製し、シリコーンゴム組成物８を得、上述した方法により物性特性測定、金型剥離性試験、動的疲労耐久性試験を行った。これらの測定結果を表２に示す。
【００６６】
［比較例２］
直鎖状のフルオロオキシアルキレン基含有ポリマー「ＦＯＭＢＬＩＮ  Ｍ０７」を添加しない以外は、実施例１と同様の方法によりコンパウンド９を調製し、シリコーンゴム組成物９を得、上述した方法により物性特性測定、金型剥離性試験、動的疲労耐久性試験を行った。これらの測定結果を表２に示す。
【００６７】
［比較例３］
１，３−ジビニル−１，１，３，３−テトラメチルジシラザンではなく、ヘキサメチルジシラザン３質量部に変更した以外は、実施例１と同様の方法によりコンパウンド１０を調製し、シリコーンゴム組成物１０を得、上述した方法により物性特性測定、金型剥離性試験、動的疲労耐久性試験を行った。これらの測定結果を表２に示す。
【００６８】
［比較例４］
直鎖状のフルオロオキシアルキレン基含有ポリマー「ＦＯＭＢＬＩＮ  Ｍ０７」ではなく、トリフルオロメチル基による分岐構造を有するフルオロオキシアルキレン基含有ポリマー（商品名「ＦＯＭＢＬＩＮ  Ｙ１５」Ｓｏｌｖａｙ  Ｓｏｌｅｘｉｓ社製、数平均分子量：３，２００）０．１４質量部に変更した以外は、実施例１と同様の方法によりコンパウンド１１を調製し、シリコーンゴム組成物１１を得、上述した方法により物性特性測定、金型剥離性試験、動的疲労耐久性試験を行った。これらの測定結果を表２に示す。
【００６９】
［比較例５］
直鎖状のフルオロオキシアルキレン基含有ポリマー「ＦＯＭＢＬＩＮ  Ｍ０７」を添加しない以外は、実施例７と同様の方法によりコンパウンド１２を調製し、シリコーンゴム組成物１２を得、上述した方法により物性特性測定、金型剥離性試験、動的疲労耐久性試験を行った。これらの測定結果を表２に示す。
【００７０】
【表１】
2020037629.tif 000004
【００７１】
【表２】
2020037629.tif 000005
【符号の説明】
【００７２】
１    上部ダイ
２    下部ダイ
【図１】
2020037629.tif 000006
【図２】
2020037629.tif 000007
【図３】
2020037629.tif 000008